(57)【要約】【課題】        吐出性が良好で食品用の包装材料用インクとしての画像を形成でき、且つラミネート適性に優れたラミネート加工用水性インクジェット記録用インクを提供する。【解決手段】    （ａ）顔料、（ｂ）水性樹脂を含有するラミネート加工用水性インクジェット記録用インクであって、前記（ｂ）水性樹脂は鎖伸長剤を反応させる工程を経て製造されたポリウレタン樹脂であり、前記（ａ）顔料と前記（ｂ）水性樹脂との質量比（ｂ）／（ａ）が０．２〜５．０であるラミネート加工用水性インクジェット記録用インク、及び前記ラミネート加工用水性インクジェット記録用インクを用いた積層体の製造方法。【選択図】      なし【特許請求の範囲】
【請求項１】
（ａ）顔料、（ｂ）水性樹脂を含有するラミネート加工用水性インクジェット記録用インクであって、前記（ｂ）水性樹脂は鎖伸長剤を反応させる工程を経て製造されたポリウレタン樹脂であり、前記（ａ）顔料と前記（ｂ）水性樹脂との質量比（ｂ）／（ａ）が０．２〜５．０であることを特徴とするラミネート加工用水性インクジェット記録用インク。
【請求項２】
前記鎖伸長剤がヒドラジンまたはその誘導体である請求項１に記載のラミネート加工用水性インクジェット記録用インク。
【請求項３】
前記ポリウレタン樹脂が、ガラス転移点温度が２０℃以下の、ポリエーテル系ポリウレタン樹脂、ポリカーボネート系ポリウレタン樹脂、またはポリエステル系ポリウレタン樹脂である請求項１または２に記載のラミネート加工用水性インクジェット記録用インク。
【請求項４】
請求項１〜３のいずれか１項に記載のラミネート加工用水性インクジェット記録用インクを用いて、非吸収性基材上にインクジェット記録法で印刷層を形成する工程と、前記印刷層上に接着層を形成する工程と、前記接着層面に、シーラントフィルム層をラミネート加工する工程とを有することを特徴とする積層体の製造方法。
【請求項５】
前記積層体の厚さが３００μｍ以下である請求項４に記載の積層体の製造方法。
【請求項６】
前記非吸収基材がプラスチックフィルムである請求項４または５に記載の積層体の製造方法。
【発明の詳細な説明】
【技術分野】
【０００１】
本発明は水性インクジェット記録用インクに関し、具体的には食品等の包装材料用のラミネート加工用インキとして使用可能なラミネート加工用水性インクジェット記録用インクに関する。
【背景技術】
【０００２】
インクジェットプリンター記録装置による印刷は、ノズルよりインクを噴射し被記録材に付着せしめる方式であり、従来の印刷と異なり版を使用しない印刷方式であることから、近年需要が高まっている少量多品種に対応できるオンデマンド印刷方式として、需要が拡大している。
【０００３】
このような少量多品種の需要の高い用途の１つに、食品や飲料等の包装に使用される包装材料がある。通常包装材料は、非吸収基材であるプラスチックフィルムを使用しており、該プラスチックフィルムの表面に直接印刷してある包装材料と、商品保護や各種機能を有する外層となるプラスチックフィルムの裏面に印刷した後、該印刷層の上に接着剤を塗布し、ヒートシールできるシーラントフィルムを貼り合わせたラミネート加工された包装材料とがある。後者の包装材料は、プラスチックフィルムの光沢性を活かし且つインクの耐傷性を防止できるといった美観に優れる他、流通、冷蔵等の保存や加熱殺菌などの処理等から内容物を保護するための強度や割れにくさ、耐レトルト性、耐熱性といった機能等を、複数のフィルムを組み併せることで付与できることから、現在の主流となっている。
【０００４】
ラミネート加工された包装材料は、特にラミネート適性が重視される。ラミネート強度が不十分であると、食品を充填した後にパッケージの積層剥離やヒートシール部分から破袋するおそれがある。
従来、食品用の包装材料の印刷インキとしてはグラビアインキが使用されていた。ラミネート適性を有するグラビアインキとしては、例えば、ヒドラジン残基を分子内に有し、ヒドラジン残基と反応する官能基を有しないポリウレタン樹脂をバインダーとして使用したラミネート用水性印刷インキ等が知られている（例えば特許文献１参照）。
しかしながらグラビアインキは印刷版を必要とし、近年の少量多品種に対応させるにはコストや手間がかかりすぎるといった問題があった。一方、グラビアインキをインクジェットインキに適用させるには、インク吐出性等の問題があり一概には適用できない。
【先行技術文献】
【特許文献】
【０００５】
【特許文献１】特開平６−２０６９７２号公報
【発明の開示】
【発明が解決しようとする課題】
【０００６】
本発明は、吐出性が良好で食品用の包装材料用インクとしての画像を形成でき、且つラミネート適性に優れたラミネート加工用水性インクジェット記録用インクを提供することにある。
【課題を解決するための手段】
【０００７】
本発明者らは、上記の課題を解決するために鋭意研究を重ねた結果、ヒドラジンで鎖伸長した水性のポリウレタン樹脂を使用し、且つ、使用する顔料と水性ポリウレタン樹脂との質量比を特定の範囲とすることで、インク吐出性に優れ食品用の包装材料用インクとしての画像を形成でき、且つ十分なラミネート強度を与えることのできるラミネート加工用水性インクジェット記録用インクが得られることを見出した。
【０００８】
即ち本発明は、（ａ）顔料、（ｂ）水性樹脂を含有するラミネート加工用水性インクジェット記録用インクであって、
前記（ｂ）水性樹脂は鎖伸長剤を反応させる工程を経て製造されたポリウレタン樹脂であり、
前記（ａ）顔料と前記（ｂ）水性樹脂との質量比（ｂ）／（ａ）が０．２〜５．０であるラミネート加工用水性インクジェット記録用インクを提供する。
【０００９】
また本発明は、前記記載のラミネート加工用水性インクジェット記録用インクを用いて、非吸収性基材上にインクジェット記録法で印刷層を形成する工程と、前記印刷層上に接着層を形成する工程と、前記接着層面に、シーラントフィルム層をラミネート加工する工程とを有する積層体の製造方法を提供する。
【発明の効果】
【００１０】
本発明によれば、吐出性が良好で食品用の包装材料用インクとしての画像を形成でき、且つラミネート適性に優れた、食品包装材料として適用可能な積層体を与えることのできるラミネート加工用水性インクジェット記録用インクを得ることができる。
【００１１】
また本発明の積層体は、ラミネート適性に優れ、食品包装材料として適しているものである。
【発明を実施するための形態】
【００１２】
（（ａ）顔料）
本発明で使用する顔料は特に限定はなく、通常水性インクジェット記録用インク用の顔料として使用されているものが使用できる。具体的には、水や水溶性有機溶剤に分散可能であり、公知の無機顔料や有機顔料が使用できる。無機顔料としては例えば、酸化チタン、酸化鉄、コンタクト法、ファーネス法、サーマル法等の公知の方法によって製造されたカーボンブラック等がある。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。    
【００１３】
顔料の具体例としては、カーボンブラックとして、三菱化学社製のＮｏ．２３００、Ｎｏ．２２００Ｂ、Ｎｏ．９００、Ｎｏ．９８０、Ｎｏ．３３、Ｎｏ．４０、Ｎｏ，４５、Ｎｏ．４５Ｌ、Ｎｏ．５２、ＨＣＦ８８、ＭＡ７、ＭＡ８、ＭＡ１００、等が、コロンビア社製のＲａｖｅｎ５７５０、Ｒａｖｅｎ５２５０、Ｒａｖｅｎ５０００、Ｒａｖｅｎ３５００、Ｒａｖｅｎ１２５５、Ｒａｖｅｎ７００等が、キャボット社製のＲｅｇａｌ  ４００Ｒ、Ｒｅｇａｌ  ３３０Ｒ、Ｒｅｇａｌ  ６６０Ｒ、Ｍｏｇｕｌ  Ｌ、Ｍｏｇｕｌ  ７００、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００等が、デグサ社製のＣｏｌｏｒ  Ｂｌａｃｋ  ＦＷ１、同ＦＷ２、同ＦＷ２Ｖ、同ＦＷ１８、同ＦＷ２００、同Ｓ１５０、同Ｓ１６０、同Ｓ１７０、Ｐｒｉｎｔｅｘ  ３５、同Ｕ、同Ｖ、同１４００Ｕ、Ｓｐｅｃｉａｌ  Ｂｌａｃｋ  ６、同５、同４、同４Ａ、ＮＩＰＥＸ１５０、ＮＩＰＥＸ１６０、ＮＩＰＥＸ１７０、ＮＩＰＥＸ１８０等が挙げられる。
イエローインクに使用される顔料の具体例としては、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
マゼンタインクに使用される顔料の具体例としては、Ｃ．Ｉ．ピグメントレッド５、７、１２、４８（Ｃａ）、４８（Ｍｎ）、５７（Ｃａ）、５７：１、１１２、１２２、１２３、１４６、１６８、１７６、１８４、１８５、２０２、２０９、等が挙げられる。
シアンインクに使用される顔料の具体例としては、Ｃ．Ｉ．ピグメントブルー１、２、３、１５、１５：３、  １５：４、１６、２２、６０、６３、６６等が挙げられる。
本発明においては、顔料表面に水分散性付与基を有し、分散剤が無くとも安定に分散状態が維持できる、いわゆる自己分散型顔料（表面処理顔料）でも良いし、顔料表面の全体をポリマーで被覆し、これにより分散剤が無くとも安定に分散状態が維持できる、いわゆるカプセル顔料（水分散性ポリマー包含顔料）でも良いし、分散剤により分散された顔料を使用してもよい。
【００１４】
前記顔料は、各種顔料分散剤や界面活性剤によって分散された顔料分散液として、後述の（ｂ）水性樹脂や水溶性溶剤に分散させてもよく好ましい。
前記顔料分散剤としては、顔料分散体を調製するのに好適な水性樹脂がよく、好ましい例としては例えば、ポリビニルアルコール類、ポリビニルピロリドン類、アクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体などのスチレン−アクリル樹脂、スチレン−マレイン酸共重合体、スチレン−無水マレイン酸共重合体、ビニルナフタレン−アクリル酸共重合体、及び該水性樹脂の塩が挙げられる。
前記共重合体の塩を形成するための化合物としては、水酸化ナトリウム、水酸化カリウム、水酸化リチウムなどの水酸化アルカリ金属類、およびジエチルアミン、アンモニア、エチルアミン、トリエチルアミン、プロピルアミン、イソプロピルアミン、ジプロピルアミン、ブチルアミン、イソブチルアミン、トリエタノールアミン、ジエタノールアミン、アミノメチルプロパノール、モルホリンなどが挙げられる。これらの塩を形成するための化合物の使用量は、前記共重合体の中和当量以上であることが好ましい。
また市販品を使用することも勿論可能である。市販品としては、味の素ファインテクノ（株）製品）のアジスパーＰＢシリーズ、ビックケミー・ジャパン（株）のＤｉｓｐｅｒｂｙｋシリーズ、ＢＹＫ−シリーズ、チバ・スペシャリティー・ケミカルズ社製のＥＦＫＡシリーズ等を使用できる。
【００１５】
（（ｂ）水性樹脂）
本発明で使用する（ｂ）水性樹脂は、鎖伸長剤を反応させる工程を経て製造されたポリウレタン樹脂であることが特徴である。具体的には、ジイソシアネート類と、カルボン酸基含有グリコール類とを反応させて得られたウレタンプレポリマーを中和し、且つ鎖伸長剤で鎖伸長して得られた水性ポリウレタン樹脂である。鎖伸長剤としてはヒドラジンまたはその誘導体であることが好ましい。
本発明に使用するポリウレタン樹脂は次のようにして製造される。
まず、ジイソシアネートとグリコールおよびカルボン酸基を有するグリコールをウレタン化反応させ、ウレタンプレポリマーを得る。
この時使用されるジイソシアネート類としては、脂肪族、脂環族または芳香族ジイソシアネートがあり、これらの例としては、２，４−トリレンジイソシアネート、２，６−トリレンジイソシアネート、４，４−ジフェニルメタンジイソシアネート、ｍ−フェニレンジイソシアネート、キシリレンジイソシアネート、テトラメチレンジイソシアネート、リジンジイソシアネート、１，４−シクロヘキシレンジイソシアネート、４，４‘−ジシクロヘキシルメタンジイソシアネート、３，３’−ジメチル−４，４−ビフェニレンジイソシアネート、３，３’−ジメトキシ−４，４−ビフェニレンジイソシアネート、３，３’−ジクロロ−４，４−ビフェニレンジイソシアネート、１，５−ナフタレンジイソシアネート、１，５−テトラヒドロナフタレンジイソシアネート、イソホロンジイソシアネートなどが挙げられる。
【００１６】
ウレタンプレポリマーを調整する際のグリコール類としては、低分子量グリコール類、高分子量グリコール類、ポリエステルジオール類、ポリカーボネートジオール類等をそれぞれ単独に用いてもよく、またウレタン技術でよく知られているように、ポリエステルジオール類や高分子量グリコール類に低分子量グリコール類を併用してもよい。
【００１７】
前記低分子量グリコール類としては、エチレングリコール、ジエチレングリコール、トリエチレングリコール、１，２−プロピレングリコール、１，３−ブチレングリコール、テトラメチレングリコール、メキサメチレングリコール、デカメチレングリコール、オクタンジオール、トリシクロデカンジメチロール、水添ビスフェノールＡ、シクロヘキサンジメタール等があり、これらは２種類以上混合してもよい。
高分子量グリコール類は、ポリエチレングリコール、ポリプロピレングリコール、ポリテトラメチレングリコール等が挙げられる。
【００１８】
前記ポリエステルポリオール類としては、前記グリコール類と、ジカルボン酸類、例えば炭素原子数４〜１２の直鎖状脂肪族ジカルボン酸が好ましく、その具体例としては、コハク酸、アジピン酸、アゼライン酸、セバシン酸、デカン二酸、ドデカン二酸等の脂肪族ジカルボン酸や、テレフタル酸、イソフタル酸、１，４−ナフタレンジカルボン酸、２，５−ナフタレンジカルボン酸、２，６−ナフタレンジカルボン酸、ナフタル酸、ビフェニルジカルボン酸、ジフェン酸及びその無水物等の芳香族ジカルボン酸等のジカルボン酸を反応させたものであればよく、公知の方法で製造される。また、エステル化反応に限らず、エステル交換反応であっても良い。ポリエステルポリオールはグリコールとジカルボン酸の低級アルキルエステルを使用してエステル交換反応によっても製造できる。
【００１９】
前記ポリカーボネートポリオール類としては、前記グリコール類と、カーボネート類、例えばジメチルカーボネート、ジエチルカーボネート、エチレンカーボネート、プロピレンカーボネート等のカーボネート化合物を反応させることで得られる化合物を反応させたものであればよく、公知の方法で製造される。
【００２０】
前記カルボン酸基を有するグリコール類としては、２，２−ジメチロールプロピオン酸、２，２−ジメチロール酪酸、２，２−ジメチロール吉草酸等が挙げられる。
【００２１】
前記ウレタン化反応は、ジオキサン、アセトン、メチルエチルケトン、Ｎ−メチルピロリドン、テトラヒドロフラン等の、イソシアネート基に対して不活性で水との親和性の大きい有機溶剤中で行うことが望ましい。
【００２２】
次いで、前記プレポリマーを中和および鎖伸長し、蒸留水を添加し、水性ポリウレタン樹脂を得る。
中和に使用する中和剤としては、トリメチルアミン、トリエチルアミン、トリｎ−プロピルアミン、トリブチルアミン、トリエタノールアミン等のアミン類；水酸化ナトリウム、水酸化カリウム、アンモニア等が挙げられる。
【００２３】
鎖伸長に使用する鎖伸長剤であるヒドラジンまたはその誘導体としては具体的には、ヒドラジン、エチレン−１，２−ジヒドラジン、プロピレン−１，３−ジヒドラジン、ブチレン−１，４−ヒドラジン、及びそれらの水和物等が挙げられる。
ウレタンプレポリマーの鎖伸長剤として汎用されるエチレングリコール、プロピレングリコール等のポリオール類；エチレンジアミン、プロピレンジアミン、ヘキサメチレンジアミン、トリレンジアミン、キシリレンジアミン、ジフェニルジアミン、ジアミノジフェニルメタン、ジアミノシクロヘキシルメタン、ピペラジン、２−メチルピペラジン、イソホロンジアミン等の脂肪族、脂環式および芳香族ジアミンは、本発明の効果であるラミネート適性に劣る傾向がある。
【００２４】
ヒドラジン鎖伸長を行ったウレタン樹脂がラミネート適性に優れる理由としては、以下のように推定している。即ちウレタンプレポリマーの鎖伸長を行った際に得られた水性ポリウレタン樹脂のポリマー分子末端は−ＮＨＮＨ２−の化学構造を有しており、該構造が密着性やラミネート適性に寄与していると推定している。
【００２５】
鎖伸長後、前記ウレタン化反応で使用した有機溶剤を必要に応じて公知の方法にて脱溶剤した後、本発明で使用するポリウレタン樹脂が得られる。
前記ポリウレタン樹脂は、酸価が樹脂固形分あたり１０〜２００ｍｇＫＯＨ／ｇであることが好ましい。酸価が１０ｍｇＫＯＨ／ｇ未満では、有機溶剤中で反応させたウレタンプレポリマーを中和剤、鎖伸長剤、蒸留水を用いて水性化させる場合に凝集物が生じやすかったり、得られた水性ポリウレタン樹脂の貯蔵安定性に劣る恐れがある。一方、酸価が２００ｍｇＫＯＨ／ｇを超えると、好ましい耐久性、耐水性等の物性が得られないことがある。
【００２６】
また、前記ポリウレタン樹脂のガラス転移点温度（以下Ｔｇと略す）は、所望する用途に応じて適宜設定することが好ましい。例えば本発明のラミネート加工用水性インクジェット記録用インクを、食品用の包装材料用途等の可とう性を有するプラスチックフィルムに印字する場合は、ラミネートする際のフィルムの密着性やパッケージにした時のフレキシビリティー（柔軟性）が要求されることから、ポリウレタン樹脂のガラス転移点温度（以下Ｔｇと略す）はあまり高くないほうが好ましい。適当なフィルムへの密着性とフレキシビリティーとを両立させるために、使用するポリウレタン樹脂のＴｇは−８０℃〜３０℃の範囲であることが好ましく、−５０℃〜２０℃の範囲がより好ましい。
【００２７】
本発明で使用するポリウレタン樹脂は通常水分散体として得られるが、その平均粒子径が大きすぎるとヘッド詰まりの原因となり吐出不良を引き起す。そのため、ポリウレタン樹脂粒子の平均粒子径はできるだけ小さいことが吐出不良への影響が少ないことから好ましい。具体的には１０ｎｍ〜５００ｎｍの範囲であることが好ましく、１０〜１００ｎｍの範囲であることが特に好ましい。
ここで粒子径の測定は、公知慣用の遠心沈降方式、レーザー回折方式（光散乱方式）、ＥＳＡ方式、キャピラリー方式、電子顕微鏡方式などで行うことができる。好ましいのは、動的光散乱法を利用したマイクロトラックＵＰＡによる測定である。
【００２８】
（ラミネート加工用水性インクジェット記録用インク）
前記（ａ）顔料と、前記（ｂ）水性樹脂とを、質量比（ｂ）／（ａ）が０．２〜５．０となるように配合して、本発明のラミネート加工用水性インクジェット記録用インクが得られる。
質量比を前記範囲とすることで、ラミネート適性と耐ブロッキング性のバランスに優れるインクが得られる。質量比が０．２を下回る場合、耐ブロッキング性に劣り、質量比が５．０を上回る場合、ラミネート強度が低下するおそれがある。
【００２９】
前記インクの配合方法としては特に限定なく従来一般的に用いられる方法により行うことができる。まず、（ａ）顔料（必要に応じて（ａ）顔料を顔料分散剤で分散させた顔料分散液としてもよい）、（ｂ）水性樹脂（前記方法で調整された後の、各種溶剤等を含んでいていても良い）、水や水溶性有機溶剤等の水性溶媒、必要に応じて、界面活性剤、顔料分散剤、粘度調整剤、消泡剤、防腐剤、等を混合した後、各種分散機や攪拌機、例えば、ビースミル、ボールミル、サンドミル、アトライター、ロールミル、アジテータ、ヘンシェルミキサー、コロイドミル、超音波ホモジナイザー、超高圧ホモジナイザー、パールミル等を利用して分散・混合する方法が挙げられる。必要に応じてこの後に更に各種添加剤を添加してもよい。
【００３０】
本発明で使用する水溶性有機溶剤としては特に限定はないが、水との混和性がありインクジェットプリンターのヘッドの目詰まり防止効果が得られるものが好ましい。例えば、グリセリン、エチレングリコール、ジエチレングリコール、トリエチレングリコール、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール、等が挙げられる。中でも、プロピレングリコール、１，３−ブチルグリコールを含むことが安全性を有し、かつインク乾燥性、吐出性能に優れた効果が見られる。
【００３１】
また、本発明で使用する前記界面活性剤としては、アセチレン系界面活性剤等が挙げられる。例えば２，４，７，９−テトラメチル−５−デシン−４，７−ジオール、３，６−ジメチル−４−オクチン−３，６−ジオール、３，５−ジメチル−１−ヘキシン−３−オールの他、市販品としては、サーフィノール１０４、８２、４４０、４６５、４８５、またはＴＧ（以上Ａｉｒ  Ｐｒｏｄｕｃｔｓ  ａｎｄ  Ｃｈｅｍｉｃａｌｓ．Ｉｎｃより入手可）、オルフィンＳＴＧ、オルフィンＥ１０１０（以上日信化学社製商品名）等が挙げられる。
【００３２】
（積層体）
本発明のラミネート加工用水性インクジェット記録用インクは、食品用の包装材料等に使用されるラミネートフィルム等の積層体用の印刷インクとして使用する。
【００３３】
本発明で用いる非吸収基材であるプラスチックフィルムとしては、食品用の包装材料に使用されているものであれば特に限定されず、公知のプラスチックフィルムが使用できる。具体例としては、ポリエチレンテレフタレートやポリエチレンナフタレート等のポリエステルフィルム、ポリエチレンやポリプロピレン等のポリオレフィンフィルム、ナイロン等のポリアミド系フィルム、ポリスチレンフィルム、ポリビニルアルコールフィルム、ポリ塩化ビニルフィルム、ポリカーボネートフィルム、ポリアクリロニトリルフィルム、ポリ乳酸フィルム等の生分解性フィルム等が挙げられる。特にポリエステルフィルム、ポリオレフィンフィルム、ポリアミド系フィルムが好ましく、さらにポリエチレンテレフタレート、ポリプロピレン、ナイロンが好ましい。またバリア性を付与するためのポリ塩化ビニリデン等のコーティングをした上記フィルムでもよいし、必要に応じてアルミニウム等の金属、あるいはシリカやアルミナ等の金属酸化物の蒸着層を積層したフィルムを併用してもよい。
【００３４】
前記プラスチックフィルムは、未延伸フィルムであってもよいが、１軸もしくは２軸方向に延伸されたものが好ましい。さらにフィルムの表面は、未処理であってもよいが、コロナ放電処理、オゾン処理、低温プラズマ処理、フレーム処理、グロー放電処理等、接着性を向上させるための各種処理を施したものが好ましい。
前記プラスチックフィルムの膜厚は用途に応じて適宜変更されるが、例えば軟包装用途である場合は、柔軟性と耐久性、耐カール性を有しているものとして、膜厚が１０μｍ〜１００μｍであることが好ましい。より好ましくは１０μｍ〜３０μｍである。
【００３５】
前記プラスチックフィルムに、本発明のラミネート加工用水性インクジェット記録用インクで印刷層を形成する。
インクジェット記録方式としては、従来公知の方式がいずれも使用できる。例えば圧電素子の振動を利用して液滴を吐出させる方法（電歪素子の機械的変形によりインク滴を形成するインクジェットヘッドを用いた記録方法）や熱エネルギーを利用する方法が挙げられる。
【００３６】
次に、前記印刷層上に、ラミネート用の接着剤層を形成する。接着剤層に使用する接着剤はラミネート加工用として一般的に使用されているものであれば特に限定されず、公知の接着剤が使用できる。具体例としては、アクリル樹脂、ウレタン樹脂、ウレタン変性ポリエステル樹脂、ポリエステル樹脂、エポキシ樹脂、エチレン−酢酸ビニル共重合樹脂（ＥＶＡ）、塩化ビニル樹脂、塩化ビニル−酢酸ビニル共重合樹脂、天然ゴム、ＳＢＲ、ＮＢＲ、シリコーンゴム等の合成ゴム等の接着剤が挙げられるが、ドライラミネート用の接着剤として好ましくは一液もしくは二液硬化型のポリエーテルポリウレタン系接着剤、ポリエステルポリウレタン系接着剤、ポリエステル系接着剤が良い。押し出しラミネート用の接着剤として好ましくは、ポリエチレンイミン、アルキルチタネート、ポリウレタン系樹脂、ウレタン系接着剤等が良い。
【００３７】
次に、ラミネート加工によりシーラントフィルム層を形成する。
ラミネート加工方法としては、ドライラミネーション、ノンソルベントラミネーション、押出しラミネーション等公知のラミネーションを用いることが可能である。
ドライラミネーション方法は、具体的には、基材フィルムの一方に前記接着剤をグラビアロール方式で塗工後、もう一方の基材フィルムを重ねてドライラミネーション（乾式積層法）により貼り合わせる。またノンソルベントラミネーションは基材フィルムに予め室温〜１２０℃程度に加熱しておいた前記接着剤を室温〜１２０℃程度に加熱したロールコーターなどのロールにより塗布後、直ちにその表面に新たなフィルム材料を貼り合わせることによりラミネートフィルムを得ることができる。
押出しラミネート法の場合には、基材フィルムに接着補助剤（アンカーコート剤）として前記接着剤の有機溶剤溶液をグラビアロールなどのロールにより塗布し、室温〜１４０℃で溶剤の乾燥、硬化反応を行なった後に、押出し機により溶融させたポリマー材料をラミネートすることによりラミネートフィルムを得ることができる。溶融させるポリマー材料としては低密度ポリエチレン樹脂や直線状低密度ポリエチレン樹脂、エチレン−酢酸ビニル共重合体樹脂などのポリオレフィン系樹脂が好ましい。
【００３８】
このようにして得られた積層体を食品用の包装材料として使用する場合は、厚さが３００μｍ以下となるように、使用するプラスチックフィルム、インキ層の厚さ、接着層の厚さをコントロールすることが好ましい。
【実施例】
【００３９】
以下、本発明の効果を実施例及び比較例を用いて具体的に説明するが、本発明はこれら実施例に限定されるものではない。以下の記載において部および％は重量部を示す。
【００４０】
（製造例１  水性ポリウレタン樹脂（ｂ−１）の製造例）
日本ポリウレタン工業（株）社製のポリカーボネートポリオール「ニッポランＮ９８１」（  平均分子量＝１０００）１０００部を減圧下１００℃で脱水した。その後８０℃まで冷却し、酢酸エチル１０００部を加え十分に攪拌し溶解させた。
次に、２，２’−ジメチロールプロピオン酸１００部を加え、次いでトリレンジイソシアネート４００部を加えて７５℃で５時間反応させ、ポリウレタンプレポリマー（ｂ−１）を得た。
イソシアネート値が１．８０〜１．９０％になったのを確認した後、４０℃まで冷却し、トリエチルアミン７５部加えて中和した後、水７０００部を加えて溶解させた。次いで、鎖伸長剤として８０％水加ヒドラジン３６部を加え、鎖伸長反応を行った。
得られた半透明な反応生成物を減圧下、３０〜６０℃にて酢酸エチルを除去した後、水を加えて濃度調節を行い、不揮発分２０％、Ｔｇ−１５℃の、安定な半透明の水分散液である水性ポリウレタン樹脂（ｂ−１）を得た。
【００４１】
（製造例２  水性ポリウレタン樹脂（ｂ−２）の製造例）
製造例１におけるポリカーボネートポリオールの代わりに、三菱化学（株）社製のポリテトラメチレンエーテルグリコール「ＰＴＭＧ−１０００」（平均分子量＝１０００）を使用する以外は製造例１と同様の操作を行い、不揮発分２０％、Ｔｇ−５０℃の安定な半透明の水分散液である水性ポリウレタン樹脂（ｂ−２）を得た。
【００４２】
（調整例１  顔料分散液（ａ−１）  シアン顔料分散液）
ＤＩＣ（株）製のシアン顔料「ＦＡＮＴＯＧＥＮ  ＢＬＵＥ  ＦＳＪ−ＳＤ」２０部、顔料分散剤としてビックケミー・ジャパン（株）社製の「Ｄｉｓｐｅｒｂｙｋ−１９０」３０部、イソプロピルアルコール５部、純水４５部を攪拌混合した。次にビーズミルを用いて練肉分散した後、遠心分離機にかけて粗大粒子を取り除き、純水を加えて、顔料濃度１５％に調整したシアン顔料分散液（ａ−１）を得た。
【００４３】
（調整例２  顔料分散液（ａ−２）  マゼンタ顔料分散液）
ＤＩＣ（株）製のマゼンタ顔料「Ｆａｓｔｏｇｅｎ  Ｓｕｐｅｒ  Ｍａｇｅｎｔａ  ＲＴＳ」２０部、顔料分散剤としてビックケミー・ジャパン（株）社製の「Ｄｉｓｐｅｒｂｙｋ−１９０」３０部、イソプロピルアルコール５部、純水４５部を攪拌混合した。次にビーズミルを用いて練肉分散した後、遠心分離機にかけて粗大粒子を取り除き、純水を加えて、顔料濃度１５％に調整したマゼンタ顔料分散液（ａ−２）を得た。
【００４４】
（調整例３  顔料分散液（ａ−３）  イエロー顔料分散液）
山陽色素（株）製のイエロー顔料「Ｆａｓｔ  Ｙｅｌｌｏｗ  ７４１３」２０部、顔料分散剤としてビックケミー・ジャパン（株）社製の「Ｄｉｓｐｅｒｂｙｋ−１９０」３０部、イソプロピルアルコール５部、純水４５部を攪拌混合した。次にビーズミルを用いて練肉分散した後、遠心分離機にかけて粗大粒子を取り除き、純水を加えて、顔料濃度１５％に調整したイエロー顔料分散液（ａ−３）を得た。
【００４５】
（調整例４  顔料分散液（ａ−４）  ブラック顔料分散液）
ブラック顔料分散液
三菱化学（株）製のブラック顔料「カーボンブラック＃９６０」２０部、顔料分散剤としてビックケミー・ジャパン（株）社製の「Ｄｉｓｐｅｒｂｙｋ−１９０」３０部、イソプロピルアルコール５部、純水４５部を攪拌混合した。次にビーズミルを用いて練肉分散した後、遠心分離機にかけて粗大粒子を取り除き、純水を加えて、顔料濃度１５％に調整したブラック顔料分散液（ａ−４）を得た。
【００４６】
（調整例５  顔料分散液（ａ−５）  ホワイト顔料分散液）
テイカ（株）製のホワイト顔料「ＪＲ−８０４」４０部、顔料分散剤としてビックケミー・ジャパン（株）社製の「Ｄｉｓｐｅｒｂｙｋ−１９０」１０部、イソプロピルアルコール５部、純水４５部を攪拌混合し、ビーズミルを用いて練肉分散した後に純水を加えて顔料濃度３８％に調整したホワイト顔料分散液（ａ−５）を得た。
【００４７】
（固形分測定方法）
蒸発皿の重量（Ａ）、顔料分散液を蒸発皿に滴下した総重量（Ｂ）、顔料分散液を滴下させた蒸発皿を１００℃に加温した乾燥機に２時間放置して水分を蒸発させて固体化した顔料分散物と蒸発皿の総量（Ｃ）を測定し、下記式にて固形分を求めた。
【００４８】
【数１】
2013001755.tif 000002
【００４９】
（実施例１  ラミネート加工用水性インクジェット記録用インク（１）の製造例）
シアン顔料分散液（ａ−１）６．７部、製造例２の水性ポリウレタン樹脂（ｂ−２）２５部、プロピレングリコール１０部、１，３−ブチレングリコール１０部、界面活性剤として「サーフィノール４４０」０．５部、純水４７．６部を混合した。該混合液を０．５μｍのフィルターで濾過し、ラミネート加工用水性インクジェット記録用インク（１）を得た。
【００５０】
（実施例２  ラミネート加工用水性インクジェット記録用インク（２）の製造例）
シアン顔料分散液（ａ−１）６．７部、製造例２の水性ポリウレタン樹脂（ｂ−２）１５部、プロピレングリコール１０部、１，３−ブチレングリコール１０部、界面活性剤「サーフィノール４４０」０．５部、純水５７．８部を混合した。該混合液を０．５μｍのフィルターで濾過し、ラミネート加工用水性インクジェット記録用インク（２）を得た。
【００５１】
（実施例３  ラミネート加工用水性インクジェット記録用インク（３）の製造例）
シアン顔料分散液（ａ−１）２０部、製造例２の水性ポリウレタン樹脂（ｂ−２）１５部、プロピレングリコール１０部、  １，３−ブチレングリコール１０部、界面活性剤「サーフィノール４４０」０．５部、純水４４．５部を混合した。該混合液を０．５μｍのフィルターで濾過し、ラミネート加工用水性インクジェット記録用インク（３）を得た。
【００５２】
（実施例４  ラミネート加工用水性インクジェット記録用インク（４）の製造例）
シアン顔料分散液（ａ−１）２０部、製造例１のポリウレタン樹脂（ｂ−１）１５部、プロピレングリコール１０部、  １，３−ブチレングリコール１０部、界面活性剤「サーフィノール４４０」０．５部、純水４４．５部を混合した。該混合液を０．５μｍのフィルターで濾過し、ラミネート加工用水性インクジェット記録用インク（４）を得た。
【００５３】
（実施例５  ラミネート加工用水性インクジェット記録用インク（５）の製造例）
シアン顔料分散液（ａ−１）２０部、大成ファインケミカル社製のヒドラジン鎖伸長により合成されたポリエステル系ポリウレタン樹脂「アクリットＷＢＲ−６０１」（固形分３４％、Ｔｇ：−３０℃）８．８部、プロピレングリコール１０部、１，３−ブチレングリコール１０部、界面活性剤「サーフィノール４４０」０．５部、純水５６．１部混合した。該混合液を０．５μｍのフィルターで濾過し、ラミネート加工用水性インクジェット記録用インク（５）を得た。
【００５４】
（実施例６  ラミネート加工用水性インクジェット記録用インク（６）の製造例）
シアン顔料分散液（ａ−１）２０部、大成ファインケミカル社製のヒドラジン鎖伸長により合成されたポリエーテル系ポリウレタン樹脂「アクリットＷＢＲ−０１６Ｕ」（固形分３５％、Ｔｇ：−２０℃）８．６部、プロピレングリコール１０部、１，３−ブチレングリコール１０部、界面活性剤「サーフィノール４４０」０．５部、純水５０．９部混合した。該混合液を０．５μｍのフィルターで濾過し、ラミネート加工用水性インクジェット記録用インク（６）を得た。
【００５５】
（実施例７  ラミネート加工用水性インクジェット記録用インク（７）の製造例）
マゼンタ顔料分散液（ａ−２）４６．７部、製造例２のポリウレタン樹脂（ｂ−２）１５部、プロピレングリコール１０部、１，３−ブチレングリコール１０部、界面活性剤「サーフィノール４４０」０．５部、純水１７．８部混合した。該混合液を０．５μｍのフィルターで濾過し、ラミネート加工用水性インクジェット記録用インク（７）を得た。
【００５６】
（実施例８  ラミネート加工用水性インクジェット記録用インク（８）の製造例）
イエロー顔料分散液（ａ−３）２６．７部、製造例２のポリウレタン樹脂（ｂ−２）１５部、プロピレングリコール１０部、１，３−ブチレングリコール１０部、界面活性剤「サーフィノール４４０」０．５部、純水３７．８部混合した。該混合液を０．５μｍのフィルターで濾過し、ラミネート加工用水性インクジェット記録用インク（８）を得た。
【００５７】
（実施例９  ラミネート加工用水性インクジェット記録用インク（９）の製造例）
ブラック顔料分散液（ａ−４）３０部、製造例２のポリウレタン樹脂（ｂ−２）１５部、プロピレングリコール１０部、１，３−ブチレングリコール１０部、界面活性剤「サーフィノール４４０」  ０．５部、純水３４．５部混合した。該混合液を０．５μｍのフィルターで濾過し、ラミネート加工用水性インクジェット記録用インク（９）を得た。
【００５８】
（実施例１０  ラミネート加工用水性インクジェット記録用インク（１０）の製造例）
ホワイト顔料分散液（ａ−５）２６．３部、製造例２のポリウレタン樹脂（ｂ−２）１５部、プロピレングリコール１０部、１，３−ブチレングリコール１０部、界面活性剤（サーフィノール４４０）０．５部、純水３８．２部混合した。該混合液を０．５μｍのフィルターで濾過し、ラミネート加工用水性インクジェット記録用インク（１０）を得た。
【００５９】
（比較例１  ラミネート加工用水性インクジェット記録用インク（Ｈ１）の製造例）
シアン顔料分散液（ａ−１）６．７部、製造例２のポリウレタン樹脂（ｂ−２）３０部、プロピレングリコール１０部、１，３−ブチレングリコール１０部、界面活性剤「サーフィノール４４０」０．５部、純水４２．８部を混合した。該混合液を０．５μｍのフィルターで濾過し、ラミネート加工用水性インクジェット記録用インク（Ｈ１）を得た。
【００６０】
（比較例２  ラミネート加工用水性インクジェット記録用インク（Ｈ２）の製造例）
シアン顔料分散液（ａ−１）２０部、ＤＩＣ（株）社製のヒドラジンで鎖伸長していないポリエステル系ポリウレタン樹脂「ハイドランＡＰＸ−１０１Ｈ」（固形分４４．３％、Ｔｇ：１７℃）１５部、プロピレングリコール１０部、  １，３−ブチレングリコール１０部、界面活性剤「サーフィノール４４０」０．５部、純水４４．５部を混合した。該混合液を０．５μｍのフィルターで濾過し、ラミネート加工用水性インクジェット記録用インク（Ｈ２）を得た。
【００６１】
（比較例３  ラミネート加工用水性インクジェット記録用インク（Ｈ３）の製造例）
シアン顔料分散液（ａ−１）２０部、ＤＩＣ（株）社製のヒドラジンで鎖伸長していないポリエステル系ポリウレタン樹脂「ハイドランＡＰ−３０Ｆ」（固形分２０％、Ｔｇ：６１℃）  １５部、プロピレングリコール１０部、  １，３−ブチレングリコール１０部、界面活性剤「サーフィノール４４０」０．５部、純水４４．５部を混合した。該混合液を０．５μｍのフィルターで濾過し、ラミネート加工用水性インクジェット記録用インク（Ｈ３）を得た。
【００６２】
（比較例４  ラミネート加工用水性インクジェット記録用インク（Ｈ４）の製造例）
ホワイト顔料分散液（ａ−５）３９．５部、製造例２のポリウレタン樹脂（ｂ−２）１１．３部、プロピレングリコール１０部、１，３−ブチレングリコール１０部、界面活性剤「サーフィノール４４０」０．５部、純水２８．７部を混合した。該混合液を０．５μｍのフィルターで濾過し、ラミネート加工用水性インクジェット記録用インク（Ｈ４）を得た。
【００６３】
（比較例５  ラミネート加工用水性インクジェット記録用インク（Ｈ５）の製造例）
ＤＩＣグラフィックス（株）製の水性グラビアインキ「マリーンプラスＧ  Ｒ５０７原色藍（Ｃ１）」１００部、エタノール  ２１部、純水  ９部を混合し、ラミネート加工用水性インクジェット記録用インク（Ｈ５）を得た。
【００６４】
［物性評価］
（保存安定性試験）
実施例１〜１０、比較例１〜４のインクを、Ｅ型粘度計（ＴＶ−２０形  東機産業社製）で粘度を測定、粒度分布計（マイクロトラックＵＰＡ−１５０  日機装（株）製）で５０％粒径を測定した後、ガラス製サンプル瓶に入れて蓋を閉めて密封させた状態で６０℃の恒温槽に放置した。３０日後に恒温槽からサンプル瓶を取り出し、インクの粘度および５０％粒径を測定した。評価は以下のように判断した。
○：粘度・５０％粒径の変化率が１０％未満
△：粘度・５０％粒径の変化率が１０％以上２０％未満
×：粘度・５０％粒径の変化率が２０％以上、またはインクの分離が発生
【００６５】
（吐出試験）
最大駆動周波数７．６ＫＨｚ、解像度３６０ＤＰＩ（２５．４ｍｍ当たり３６０ドット）のピエゾヘッドを有するインクエジェットプリンターで、ＰＥＴフィルム（東洋紡績社製  エステルＥ−５１００）、に吐出して吐出性を評価した。
評価は以下のように判断した。
Ａ４ベタ１０枚相当印字後、チェックパターンを印字し、不吐出ノズルを評価
○：不吐出ノズル１％未満
△：不吐出ノズル１％以上５％以下
×：不吐出ノズル５％以上
【００６６】
（ラミネート試験）
（１）接着剤の調整
ＤＩＣグラフィックス社製の接着剤「ディックドライ  ＬＸ−４０１」１０部、硬化剤としてＤＩＣグラフィックス社製の硬化剤「ＳＰ−６０」１０部、酢酸エチル６０部、を混合攪拌し、接着剤を調整した。
【００６７】
（２）積層体の製造方法
食品用の包装材料用として使用されるＰＥＴフィルム（東洋紡績社製  エステルＥ−５１００）、ＯＰＰフィルム（フタムラ化学社製  ＦＯＲ３０）に、バーコーターＮｏ．４で実施例１〜１０、比較例１〜４のインクを塗布し、１００℃に加温した乾燥機に３分間放置してインクを乾燥させた。
インクが乾燥した後、インク皮膜の上にバーコーターＮｏ．１０を用い、前記（１）で調整した接着剤を塗布し、ドライヤーの温風で全体を１０秒間当てて接着剤を乾燥させ、ＣＰＰフィルム（東洋紡績社製  パイレンＰ−１１２８）を被せて、ロール温度を４０℃に設定したラミネーターで貼り合わせた。ラミネート加工物は４０℃の恒温槽に４８時間放置して接着剤を硬化させた。
【００６８】
（３）ラミネート強度試験
前記接着剤を十分に硬化させた（２）の積層体を、長さ２００ｍｍ、幅１５ｍｍ幅に切り、貼り合わせた部分を３０ｍｍ程度剥離した。少し剥離した部分を引っ張り試験機（（株）オリエンテック社製  ＴＥＮＳＩＬＯＮ  ＲＴＭ−２５）でさらに剥離してラミネート層の接着強度を測定した。
評価は以下のように判断した。
○：ラミネートした物を剥離した時の強度が１Ｎ／１５ｍｍ以上
△：ラミネートした物を剥離した時の強度が０．５Ｎ／ｍｍ〜１Ｎ／１５ｍｍ未満
×：ラミネートした物を剥離した時の強度が０．５Ｎ／１５ｍｍ未満
【００６９】
（４）耐ブロッキング性の試験
食品パッケージ用として使用されるＰＥＴフィルム（東洋紡績社製  エステルＥ−５１００）、ＯＰＰフィルム（フラムラ化学社製  ＦＯＲ３０）にバーコーターＮｏ．４でインクを塗布し、１００℃に加温した乾燥機に１分間放置してインクを乾燥させた。インクが乾燥した後、印刷面とフィルム裏面を重ね合わせて、それに９．８×１０４Ｐａ（１ｋｇｆ／ｃｍ２）の圧力をかけた。２４時間放置後剥離し、耐ブロッキング性を評価した。
評価は以下のように判断した。
○：重ねたフィルムを剥離した時にフィルムの背面に裏移りがない
△：重ねたフィルムを剥離した時にフィルムの背面に１０％程度の裏移りが発生
×：重ねたフィルムを剥離した時にフィルムの背面に１０％程度以上の裏移りが発生
【００７０】
以下、表１〜表３にインクの配合を、表４〜表６に物性評価結果を示す。
【００７１】
【表１】
2013001755.tif 000003
【００７２】
【表２】
2013001755.tif 000004
【００７３】
【表３】
2013001755.tif 000005
【００７４】
【表４】
2013001755.tif 000006
【００７５】
【表５】
2013001755.tif 000007
【００７６】
【表６】
2013001755.tif 000008
【００７７】
この結果より、実施例のラミネート加工用水性インクジェット記録用インクは、優れた保存安定性、吐出性、ラミネート強度が得られた。
一方、比較例１は前記（ａ）顔料と前記（ｂ）水性樹脂との質量比（ｂ）／（ａ）が５を超える例であるが、ラミネート強度が下がってしまった。また比較例４は０．２を下回る例であるが、耐ブロッキング性に劣った。
また、比較例２，３は、ヒドラジンで鎖伸長されていないポリウレタン樹脂を使用した例であるが、耐ブロッキング性に劣っていた。
比較例５はグラビアインキをインクジェットインクに適用した例であるが、吐出ができなかった。
【００７８】
［多色印刷物の積層体の製造方法］
（実施例１１）
実施例３のインクを最大駆動周波数７．６ＫＨｚ、解像度３６０ＤＰＩ（２５．４ｍｍ当たり３６０ドット）のピエゾヘッドを有するインクエジェットプリンターで、食品用の包装材料用として使用されるＰＥＴフィルム（東洋紡績社製  エステルＥ−５１００）、ＯＰＰフィルム（フタムラ化学社製  ＦＯＲ３０）に吐出し、１００℃に加温した乾燥機に１分間放置してインクを乾燥させた。実施例３のインクを乾燥させた後に実施例３と同様の方法で実施例７のインクを吐出し乾燥させて、さらに実施例８、９、１０のインクについても同様の操作を行い各色インクの多色印刷物を作製した。前記ラミネート試験法に従い、インク皮膜の上にバーコーターＮｏ．１０を用いて接着剤を塗布、硬化させた後、ラミネート強度を測定した。その結果、評価は○であった。